(57)【特許請求の範囲】
【請求項１】
非クロム系下地処理皮膜の上に下塗り塗膜および／または上塗り塗膜が形成された非クロム系樹脂塗装金属板であって、
この下塗り塗膜および／または上塗り塗膜は、多孔質無機微粒子と金属化合物系防錆顔料とが複合化された平均粒子径が１〜１０μｍである徐放性防錆微粒子を、徐放性防錆微粒子以外の塗膜成分１００質量部に対し、５〜４０質量部含有し、
樹脂塗装金属板に１ｍｍ×１ｍｍのマス目を１００個刻んだ後、４０℃の炭酸塩ｐＨ標準液へ浸漬したときに、上記防錆顔料から溶出する金属イオンの溶出速度が０．００１〜１．０ｍｇ／ｌ・ｍ2・ｈｒであることを特徴とする端面耐食性に優れた非クロム系樹脂塗装金属板。
【請求項２】
徐放性防錆微粒子を、４０℃のｐＨ１０の水酸化ナトリウム水溶液に浸漬したときの金属イオンの溶出速度が０．００５〜０．５ｍｇ／ｌ・ｇ・ｈｒである請求項１に記載の非クロム系樹脂塗装金属板。
【請求項３】
徐放性防錆微粒子に複合化されている防錆顔料が、酸化マグネシウム、水酸化マグネシウム、リン酸マグネシウム、炭酸マグネシウム、塩化マグネシウム、蓚酸マグネシウム、硫酸マグネシウムおよびこれらの水和物よりなる群から選択される１種以上のマグネシウム化合物である請求項１または２に記載の非クロム系樹脂塗装金属板。
【請求項４】
徐放性防錆微粒子に複合化されている防錆顔料が、トリポリリン酸アルミニウム、リン酸アルミニウムおよびリン酸アルミニウム二水和物よりなる群から選択される１種以上のアルミニウム化合物である請求項１または２に記載の非クロム系樹脂塗装金属板。
【請求項５】
徐放性防錆微粒子に用いられる多孔質無機微粒子が、多孔質シリカ微粒子である請求項１〜４のいずれかに記載の非クロム系樹脂塗装金属板。
【請求項６】
下塗り塗膜および／または上塗り塗膜には、さらに、防錆顔料が含まれている請求項１〜５のいずれかに記載の非クロム系樹脂塗装金属板。
【発明の詳細な説明】
【技術分野】
【０００１】
本発明は、クロメート処理が施されていなくても、耐食性、特に、端面の耐食性に優れた樹脂塗装金属板に関するものである。
【背景技術】
【０００２】
樹脂塗装金属板の切断面（端面）や疵部は、金属板の金属基材部分が露出しており、亜鉛めっきや樹脂皮膜による防錆効果が発揮されにくい部分であるが、樹脂皮膜に防錆顔料を添加しておくと、亜鉛めっき表面から溶出するＺｎイオンと防錆顔料中の金属とが不働態皮膜を形成して、亜鉛の腐食を抑制し、ある程度の耐食性は確保される。
【０００３】
例えば、特許文献１には、クロメート系防錆顔料に加え、バナジウム／リン酸塩系防錆顔料を樹脂皮膜中に含有させることで、端面の耐食性を向上させる技術が開示されている。この特許文献１では、リン酸イオンと溶解してきた亜鉛とが難解性の皮膜を形成する機能（デポジション機能）と、バナジン酸イオンの作用で、亜鉛の腐食電位よりも少し貴なレドックス電位を示す機能（オキシダイザー機能）等により、５００時間の塩水噴霧試験で良好な耐食性を発揮したことが示されている。
【０００４】
また、特許文献２には、クロメート系防錆顔料と亜リン酸塩系防錆顔料を併用したプライマー組成物が示されている。リン酸塩系の皮膜が端面耐食性（７５０時間の塩水噴霧試験）を向上させることが記載されている。
【０００５】
これらの特許文献１，２に記載の技術は、いずれもクロメート系防錆顔料を用いるものであり、昨今のクロムフリーといった時流に逆らうものであった。このため、本出願人は、特許文献３において、クロム化合物を用いずに、端面耐食性に優れた表面処理亜鉛めっき鋼板を提供することのできる技術を開示している。この特許文献３の技術は、樹脂皮膜中に、酸化マグネシウム等のアルカリ土類金属（水）酸化物を存在させることで、腐食環境下でアルカリイオンとして溶解させてｐＨの低下を抑え、Ｚｎの溶出をコントロールする緩衝作用を発揮させるものであり、周囲環境が酸性と中性とに変化するような場合にも、長期的に端面耐食性を発揮させるところに特徴がある。
【０００６】
しかしながら、樹脂塗装金属板の端面耐食性には、さらなる改善が求められている。例えば、常に水に曝されているようなウエットな環境下にある端面や疵部においては、Ｚｎイオンや防錆顔料中の金属イオンが水によって流失するため不働態皮膜を形成することができず、短時間で赤錆が発生してしまうが、このような場合であっても、良好な端面耐食性を示す樹脂塗装金属板が求められているのである。上記従来技術は、このような過酷な環境を想定しての端面耐食性向上技術とは言えない。
【特許文献１】特開平６−９９０２号公報
【特許文献２】特開平１１−１５８４１７号公報
【特許文献３】特開２００６−２８５８２号公報
【発明の開示】
【発明が解決しようとする課題】
【０００７】
そこで本発明では、例えば、常に水に曝されているようなウエットな環境下にある端面や疵部においても赤錆の発生時間を遅延させることができる非クロム系の樹脂塗装金属板の提供を課題として掲げた。
【課題を解決するための手段】
【０００８】
上記課題を解決した本発明は、非クロム系下地処理皮膜の上に下塗り塗膜および／または上塗り塗膜が形成された非クロム系樹脂塗装金属板であって、この下塗り塗膜および／または上塗り塗膜は、多孔質無機微粒子と金属化合物系防錆顔料とが複合化された徐放性防錆微粒子を、徐放性防錆微粒子以外の塗膜成分１００質量部に対し、５〜４０質量部含有し、樹脂塗装金属板に１ｍｍ×１ｍｍのマス目を１００個刻んだ後、４０℃の炭酸塩ｐＨ標準液へ浸漬したときに、上記防錆顔料から溶出する金属イオンの溶出速度が０．００１〜１．０ｍｇ／ｌ・ｍ2・ｈｒであるところに特徴を有する端面耐食性に優れた非クロム系樹脂塗装金属板である。
【０００９】
徐放性防錆微粒子は、平均粒子径が１〜１０μｍであると、耐食性と加工性とのバランスが一層良好となる。
【００１０】
徐放性防錆微粒子を４０℃のｐＨ１０の水酸化ナトリウム水溶液へ浸漬したときの金属イオンの溶出速度が０．００５〜０．５ｍｇ／ｌ・ｇ・ｈｒであると、上記塗膜からの金属イオンの溶出速度を好適範囲に設定しやすいため好ましい。
【００１１】
徐放性防錆微粒子に複合化されている防錆顔料は、酸化マグネシウム、水酸化マグネシウム、リン酸マグネシウム、炭酸マグネシウム、塩化マグネシウム、蓚酸マグネシウム、硫酸マグネシウムおよびこれらの水和物よりなる群から選択される１種以上のマグネシウム化合物であるか、トリポリリン酸アルミニウム、リン酸アルミニウムおよびリン酸アルミニウム二水和物よりなる群から選択される１種以上のアルミニウム化合物であると、優れた防錆効果を発揮するため好ましい。
【００１２】
徐放性防錆微粒子に用いられる多孔質無機微粒子が、多孔質シリカ微粒子であると、防錆顔料との複合化が容易であるため好ましい。また、下塗り塗膜および／または上塗り塗膜には、さらに、防錆顔料が含まれていてもよく、端面耐食性がより一層向上する。
【発明の効果】
【００１３】
本発明は、樹脂塗装金属板の樹脂塗膜が徐放性防錆微粒子を含有しているので、常に水に曝されているようなウエットな環境下にある端面や疵部においても、この徐放性防錆微粒子から防錆成分が水に徐々に溶出し、赤錆の発生を長時間に亘って抑制する。よって、本発明の金属板は、エアコンの室外機等、比較的過酷な腐食環境下で使用されるＰＣＭ（プレコート金属板）として有用である。
【発明を実施するための最良の形態】
【００１４】
本発明は、非クロム系下地処理皮膜の上に下塗り塗膜および／または上塗り塗膜が形成された非クロム系樹脂塗装金属板であって、この下塗り塗膜および／または上塗り塗膜は、多孔質無機微粒子と金属化合物系防錆顔料とが複合化された徐放性防錆微粒子を、徐放性防錆微粒子以外の塗膜成分１００質量部に対し、５〜４０質量部含有し、樹脂塗装金属板に１ｍｍ×１ｍｍのマス目を１００個刻んだ後、４０℃の炭酸塩ｐＨ標準液へ浸漬したときに、上記防錆顔料から溶出する金属イオンの溶出速度が０．００１〜１．０ｍｇ／ｌ・ｍ2・ｈｒであるところに特徴を有する。
【００１５】
本発明の樹脂塗装金属板は、非クロム系樹脂塗装金属板である。非クロム系というのは、クロメート系下地処理を施していないという意味である。本発明に用いられる金属板の種類は、特に限定されず、鋼板または非鉄金属板の金属板、これらに単一金属または各種合金のめっきを施しためっき金属板等が含まれる。具体的には、例えば、熱延鋼板、冷延鋼板、ステンレス鋼板等の鋼板；溶融亜鉛めっき鋼板、合金化溶融亜鉛めっき鋼板、電気亜鉛めっき鋼板、電気Ｚｎ−Ｎｉ合金めっき鋼板等のめっき鋼板；アルミニウム、チタン、亜鉛等の非鉄金属板またはこれらにめっきが施されためっき非鉄金属板等が挙げられる。上記の金属板には、非クロム系下地処理が施される。下地処理としては非クロム系であればよく、例えば、リン酸塩処理、酸洗処理、アルカリ処理、電解還元処理、シランカップリング処理、無機シリケート処理等が挙げられる。リン酸塩処理であれば、０．０５〜３．０ｇ／ｍ2の付着量とすることが好ましい。
【００１６】
本発明の樹脂塗装金属板は、下塗り塗膜および／または上塗り塗膜を有している。すなわち、上塗り塗膜のみの構成でもよいし、下塗り塗膜の上に上塗り塗膜を有する二層構成でもよい。また、さらに他の塗膜を積層したものであってもよい。
【００１７】
下塗り塗膜および上塗り塗膜の主成分は有機樹脂である。樹脂としては、例えば、ポリエステル系樹脂、アクリル系樹脂、ウレタン系樹脂、ポリオレフィン系樹脂、フッ素系樹脂、シリコーン系樹脂、およびこれら樹脂の混合物または変性した樹脂等が挙げられる。なかでも、有機溶剤可溶型（非晶性）のポリエステル樹脂が好ましい。有機溶剤可溶型のポリエステル樹脂としては、東洋紡績社製の「バイロン（登録商標）」シリーズが、豊富な種類のものを入手することができる点で好適である。ポリエステル樹脂は、メラミン樹脂やエポキシ樹脂等で架橋してもよい。メラミン樹脂としては、住友化学社製の「スミマール（登録商標）」シリーズや、サイテック社製の「サイメル（登録商標）」シリーズがある。エポキシ樹脂としては、例えば、ジャパンエポキシレジン社製の「ｊＥＲ（登録商標）」シリーズがある。架橋剤は、乾燥後の樹脂皮膜中に架橋剤（反応後）が質量で０．５〜３０％（より好ましくは５〜２５％）となるように、配合することが好ましい。
【００１８】
本発明の樹脂塗装金属板では、下塗り塗膜および／または上塗り塗膜中に、多孔質無機微粒子と金属化合物系防錆顔料とが複合化された徐放性防錆微粒子が含まれている。「多孔質無機微粒子と金属化合物系防錆顔料とが複合化された」とは、多孔質無機微粒子の孔の中やその表面に金属化合物系防錆顔料が付着している状態を指す。「徐放性防錆微粒子」とは、上記複合化によって、金属化合物系防錆顔料自体の水への溶出速度よりも、当該徐放性防錆微粒子からの金属化合物系防錆顔料の溶出速度が小さくなっていることを意味する。
【００１９】
防錆顔料は、腐食環境下（ｐＨ８．５〜１０．５）で防錆成分である金属イオンが溶出することで、ｐＨ変化の緩衝作用を有すると共に、Ｚｎめっき表面から溶出するＺｎイオンと不働態皮膜を形成して亜鉛の腐食を抑制し、耐食性を発現する。不働態皮膜を形成する防錆成分の金属イオンとＺｎイオンの比率は一定である。よって、腐食環境下において防錆成分の金属イオンの溶出速度が大きいと、Ｚｎイオンと反応しなかった金属イオンも溶出・流失してしまい、新たに不働態皮膜を形成するための金属イオンが不足してしまうため、腐食が進行する。しかし、徐放性防錆微粒子が塗膜中に含まれていると、塗膜が水に接しても防錆顔料由来の金属イオンの溶出および流失を低レベルにコントロールできるため、長期間に亘って塗膜から金属イオンが溶出することとなって、端面や疵部の赤錆の発生を抑制することができる（端面耐食性の発現）。
【００２０】
この端面耐食性を長期間に亘って有効に維持するには、樹脂塗装金属板に１ｍｍ×１ｍｍのマス目を１００個刻んだ後、４０℃の炭酸塩ｐＨ標準液（ｐＨ１０．０１）へ浸漬したときに、上記防錆顔料から溶出する金属イオンの溶出速度が０．００１〜１．０ｍｇ／ｌ・ｍ2・ｈｒでなければならない。この溶出速度が０．００１ｍｇ／ｌ・ｍ2・ｈｒ未満では、腐食環境下における金属イオンが少なすぎて、端面や疵部の赤錆発生を長期間に亘って防止することが難しい。しかし、金属イオンの溶出速度が１．０ｍｇ／ｌ・ｍ2・ｈｒを超えると、端面耐食性の持続性を得ることができない。より好ましい溶出速度の下限は０．００５ｍｇ／ｌ・ｍ2・ｈｒであり、上限は０．５ｍｇ／ｌ・ｍ2・ｈｒである。なお、従来のシリカ系防錆剤（カルシウムイオン交換シリカ）では、腐食環境下での溶出速度は２．２ｍｇ／ｌ・ｍ2・ｈｒであり、本発明の徐放性防錆微粒子に比べ遙かに大きいため、本発明のような端面耐食性の持続性向上効果を得ることはできない。なお、上記溶出速度の測定に際し、マス目は素地金属板にまで達するように刻む。炭酸塩ｐＨ標準液は、炭酸水素ナトリウム０．２１質量％（０．０２４９０ｍｏｌ／ｌ）と炭酸ナトリウムを０．２６質量％（０．０２４９１ｍｏｌ／ｌ）有する水溶液であり、例えば関東化学社などから市販されている。
【００２１】
上記溶出速度は、実際の腐食環境を想定して樹脂塗装金属板からの金属イオンの溶出速度を規定したが、本発明の徐放性防錆微粒子そのものを４０℃のｐＨ１０の水酸化ナトリウム水溶液へ浸漬したときの金属イオンの溶出速度は、０．００５〜０．５ｍｇ／ｌ・ｇ・ｈｒであることが好ましい。この範囲であれば、樹脂塗装金属板からの金属イオンの溶出速度を上記好適範囲に設定しやすいからである。
【００２２】
徐放性防錆微粒子は、多孔質無機微粒子と金属化合物系防錆顔料とを複合化することにより得られる。多孔質無機微粒子としては、シリカ、酸化チタン、酸化鉄、酸化コバルト、酸化亜鉛、酸化ニッケル、酸化マンガン、アルミナ等の金属酸化物；水酸化鉄、水酸化ニッケル、水酸化アルミニウム、水酸化カルシウム、水酸化クロム等の金属水酸化物；炭酸カルシウム、炭酸バリウム等の炭酸塩；ケイ酸カルシウム、ケイ酸バリウム、ケイ酸マグネシウム等のケイ酸塩；リン酸カルシウム、リン酸バリウム、リン酸マグネシウム、リン酸ジルコニウム、アパタイト等のリン酸塩；等からなるものが好ましい。特に、耐食性の点からは、シリカ微粒子が好ましい。
【００２３】
多孔質無機微粒子の平均粒径は、１〜１０μｍが好ましい。１μｍより小さいと、多孔質無機微粒子の製造が難しくなることと、耐食性が低下するため好ましくない。１０μｍを超えると、加工性が低下する傾向にあるため好ましくない。より好ましい平均粒子径は、１〜３μｍである。なお、多孔質無機微粒子の平均粒径と、複合化後の徐放性防錆微粒子の平均粒径はほとんど変化がない。よって、徐放性防錆微粒子の好ましい平均粒径も１〜１０μｍ（より好ましくは１〜３μｍ）である。平均粒径は、例えば、走査型電子顕微鏡（倍率５０００倍）を用い、視野中に観察される微粒子の平均値を算出することによって求められる。あるいは、島津製作所製「ＳＡ−Ｐ３」を用い、遠心沈降法によって算出することもできる。
【００２４】
多孔質無機微粒子の多孔質度合いは、比表面積で１００〜８００ｍ2／gが好ましい。防錆顔料との複合化後に、適切な溶出速度となるからである。このような多孔質無機微粒子としては、例えば、「ゴッドボール（登録商標）」シリーズ（鈴木油脂工業社製）や、多孔質シリカ微粒子（エネックス社製；ＳＥ  ＭＣＢ−ＦＰ／２）が入手可能である。上記「ゴッドボール（登録商標）」には、非中空シリカタイプのＥ−２Ｃ（平均粒子径０．９〜１．４μｍ、比表面積３５０〜５００ｍ2／ｇ）、Ｅ−６Ｃ（平均粒子径２．０〜２．５μｍ、比表面積２５０〜４００ｍ2／ｇ）、Ｅ−２Ｃ（平均粒子径０．９〜１．４μｍ、比表面積３５０〜５００ｍ2／ｇ）、Ｅ−１６Ｃ（平均粒子径４．０〜５．３μｍ、比表面積３００〜５５０ｍ2／ｇ）、Ｄ−１１Ｃ（平均粒子径３．０〜４．０μｍ、比表面積２８０〜５００ｍ2／ｇ）；中空シリカタイプのＢ−６Ｃ（平均粒子径２．０〜２．５μｍ、比表面積２５０〜４００ｍ2／ｇ）、Ｂ−２５Ｃ（平均粒子径８．０〜１０．０μｍ、比表面積４００〜５５０ｍ2／ｇ）；超多孔質シリカタイプのＡＦ−６Ｃ（平均粒子径２．５〜３．５μｍ、比表面積６００〜７００ｍ2／ｇ）、ＡＦ−１６Ｃ（平均粒子径４．０〜５．３μｍ、比表面積６００〜７００ｍ2／ｇ）、ＳＦ−１６Ｃ（平均粒子径４．０〜５．３μｍ、比表面積６００〜７００ｍ2／ｇ）等がある。
【００２５】
金属化合物系防錆顔料としては、水への溶解度があまり大きくなくて、溶出速度が小さいものが好ましい。端面耐食性を長期に亘って発揮させることができる。具体的には、酸化マグネシウム、水酸化マグネシウム、リン酸マグネシウム、炭酸マグネシウム、塩化マグネシウム、蓚酸マグネシウム、硫酸マグネシウムおよびこれらの水和物等のマグネシウム化合物；トリポリリン酸アルミニウム、リン酸アルミニウム、リン酸アルミニウム二水和物等のアルミニウム化合物が好適である。
【００２６】
複合化に際しての多孔質無機微粒子と金属化合物系防錆顔料との質量比率は、９５：５〜５０：５０が好ましい。防錆顔料が５質量％未満では、充分な端面耐食性およびその持続性を得ることが困難な場合がある。また、多孔質無機微粒子の構造上、防錆顔料を５０質量％を超えて複合化させるのが困難な場合がある。
【００２７】
徐放性防錆微粒子は、多孔質無機微粒子より小径（必要により破砕して）の金属化合物系防錆顔料を、多孔質無機微粒子と共に機械的に混合することにより得ることができる。高剪断力で混合することが好ましく、この混合の間に、多孔質無機微粒子の孔の中に防錆顔料が入り込み、両者が複合化されると考えられる。混合の際には、適宜、加熱・加圧してもよい。本発明では、水への溶解度が小さく、溶出速度の小さい金属化合物系防錆顔料を使用するため、防錆顔料の水溶液中に多孔質無機微粒子を浸漬して複合化するのは困難であるが、ｐＨを調整したり、他の溶媒を用いることにより防錆顔料を溶液化すれば、この溶液中に多孔質微粒子を浸漬した後乾燥させることで、両者の複合化が可能である。
【００２８】
徐放性防錆微粒子は、塗膜成分１００質量部に対し、５〜４０質量部含まれていると、良好な端面耐食性およびその持続性を得ることができる。すなわち、塗膜形成用組成物の固形分のうち、徐放性防錆微粒子以外の固形分１００質量部に対し、徐放性防錆微粒子を５〜４０質量部添加して、塗膜を形成すればよい。徐放性防錆微粒子は下塗り塗膜と上塗り塗膜のいずれか一方または両方に含まれていてもよい。耐食性の観点からは、両方の塗膜に含まれている方が好ましい。
【００２９】
本発明の樹脂塗装金属板を製造するには、塗膜形成用組成物を調製し、これを金属板に塗布・乾燥する方法を採用するのが好ましい。塗膜形成用組成物は、ベースとなる有機樹脂と徐放性防錆微粒子、必要により添加される架橋剤等を、有機溶剤等で希釈して塗工に適した粘度にしたものを用いる。有機溶剤としては特に限定されないが、トルエン、キシレン等の芳香族系炭化水素；酢酸エチル、酢酸ブチル等の脂肪族エステル類；シクロヘキサン等の脂環族炭化水素類；ヘキサン、ペンタン等の脂肪族炭化水素類等；メチルエチルケトン、シクロヘキサノン等のケトン類等が挙げられる。塗工適性を考慮すると、原料組成物は、その粘度がフォードカップＮｏ．４で３０〜１００秒程度になるように調整するか、または固形分濃度を５〜４５質量％程度に調整することが推奨される。
【００３０】
上記塗膜形成用組成物には、さらに、公知の防錆顔料を添加しても構わない。また、艶消し剤、体質顔料、沈降防止剤、ワックス等、樹脂塗装金属板分野で用いられる各種公知の添加剤を添加してもよい。
【００３１】
上記塗膜形成用組成物を金属板に塗布する方法は特に限定されず、バーコーター法、ロールコーター法、スプレー法、カーテンフローコーター法等が採用可能である。塗布後には乾燥を行うが、架橋剤添加系においては、架橋剤が反応し得る温度で加熱乾燥を行うことが好ましい。具体的には、１００〜２５０℃で、１〜５分程度加熱乾燥を行うとよい。
【００３２】
下塗り塗膜、上塗り塗膜の厚みは特に限定されないが、いずれも１〜１００μｍ程度が好ましく、５〜３０μｍ程度がより好ましい。
【実施例】
【００３３】
以下実施例によって本発明をさらに詳述するが、下記実施例は本発明を制限するものではなく、本発明の趣旨を逸脱しない範囲の変更実施は本発明に含まれる。なお以下特にことわりのない場合、「％」は「質量％」を、「部」は「質量部」をそれぞれ示すものとする。実施例で用いた評価方法は、以下の通りである。
【００３４】
〔クロスカットの耐食性〕
供試材（５０ｍｍ×１２０ｍｍ）に、カッターナイフでクロスカット（６０°、６０ｍｍ）を入れ、ＪＩＳ  Ｚ２３７１に従って塩水噴霧試験を実施して、５００時間後のクロスカット部からの塗膜の膨れ幅を測定した。評価基準は、下記の通りとした。
◎：膨れ幅が１ｍｍ以下
○：膨れ幅が１ｍｍ超、３ｍｍ以下
△：膨れ幅が３ｍｍ超、５ｍｍ以下
×：膨れ幅が５ｍｍ超
【００３５】
〔端面耐食性〕
ＪＩＳ  Ｚ２３７１に従って塩水噴霧試験を実施して、５００時間後の端面部からの塗膜の膨れ幅を測定した。評価基準は、下記の通りとした。
◎：膨れ幅が１ｍｍ以下
○：膨れ幅が１ｍｍ超、３ｍｍ以下
△：膨れ幅が３ｍｍ超、５ｍｍ以下
×：膨れ幅が５ｍｍ超
【００３６】
〔人工雨水滴下試験〕
供試材を５０ｍｍ×１２０ｍｍにカットして、図１に示すように長手方向の一端を、横断面が半円となるように、樋状に曲げた。樋部の両端はシールした。樋部の中央部に円形（φ＝６ｍｍ）の切込みを入れ、この半円の周囲部の端面を露出させた。人工雨水を、供試材上方から０．１６〜０．１７ｍｌ／ｍｉｎで滴下した。人工雨水の組成は表１に示す通りであり、硫酸でｐＨ４．７に調整した。これは、環境庁調査の国内降雨の平均イオン組成に準じたものである。試験雰囲気は、４０℃、９５％ＲＨとした。試験装置の下部にガーゼを置き、半円切込み部の赤錆発生状態と、ガーゼへの赤錆流れ落ち状態とを、２４時間ごとに目視で確認した。この確認時に赤錆が発生していたら、その時間を赤錆発生時間とした。
【００３７】
【表１】
0005080922.tif 000002
【００３８】
〔加工性Ａ〕
供試材を５０ｍｍ×５０ｍｍにカットし、評価する面を外側にして折り曲げ、低温（０℃）雰囲気下、万力で１８０゜（０Ｔ曲げ）折り曲げ加工した後、折り曲げ部の塗膜に生じたクラックの発生状態を目視およびルーペ（倍率１０倍）で観察した。評価基準は下記の通りとした。
◎：クラックの発生なし（目視およびルーペのいずれで観察しても、クラックがない）
○：クラックの発生僅少（目視では認められないが、ルーペで観察するとクラックがわずかに確認できる）
△：クラック発生（亀裂の小さなクラックが目視で認められる）
×：クラック大（亀裂の大きなクラックが目視で認められる）
【００３９】
〔加工性Ｂ〕
低温（０℃）雰囲気下ではなく、常温（２０℃）雰囲気下で行った以外は、加工性Ａと同様にして折り曲げ部のクラック発生状態を観察した。評価基準も同じである。
【００４０】
〔溶出速度測定試験〕
供試材をφ５０ｍｍの円形状にカットし、１ｍｍ×１ｍｍの碁盤目をカッターナイフで１００個刻んだ。４０℃、９５％ＲＨの雰囲気下で、炭酸塩ｐＨ標準液（ｐＨ＝１０．０１、炭酸水素ナトリウム＋炭酸ナトリウム水溶液）１００ｍｌに浸漬させた。この水溶液を２４時間ごとに１０ｍｌずつ採取して、碁盤目刻み部と端面から溶出したイオン量をＩＣＰ発光分析法で定量分析し、防錆成分の溶出速度を測定した。
【００４１】
〔徐放性防錆微粒子Ａの製造〕
中空多孔質シリカ微粒子（「ゴッドボール（登録商標）Ｂ−６Ｃ」：鈴木油脂工業社製：平均粒子径約２．０μｍ（２〜２．５μｍ））５０部と、酸化マグネシウム（「スターマグＬ−１０」相当の高活性品：神島化学工業社製：平均粒子径０．６３μｍ）５０部とを混合し、徐放性防錆微粒子Ａを製造した。なお、酸化マグネシウムは予め粉砕してから中空多孔質シリカ微粒子と混合した。混合に際しては、加温しながら高剪断力で混合した。
【００４２】
〔徐放性防錆微粒子Ｂの製造〕
酸化マグネシウムに変えて、トリポリリン酸アルミニウム（「Ｋ−ＷＡＨＩＴＥ  ＃Ｇ１０５」：平均粒子径２．３μｍ：テイカ社製）を用いた以外は、徐放性防錆微粒子Ａと同様にして、徐放性防錆微粒子Ｂを製造した。
【００４３】
〔徐放性防錆微粒子Ｃの製造〕
酸化マグネシウムに変えて、炭酸マグネシウム（工業用（軽質）：協和化学工業社製）を用いた以外は、徐放性防錆微粒子Ａと同様にして、徐放性防錆微粒子Ｃを製造した。
【００４４】
〔徐放性防錆微粒子Ｄの製造〕
酸化マグネシウムに変えて、水酸化マグネシウム（「１０Ａ」：神島化学工業社製：平均粒子径３．５μｍ）を用いた以外は、徐放性防錆微粒子Ａと同様にして、徐放性防錆微粒子Ｄを製造した。
【００４５】
〔徐放性防錆微粒子Ｅの製造〕
酸化マグネシウムに変えて、リン酸マグネシウム（御国色素社製）を用いた以外は、徐放性防錆微粒子Ａと同様にして、徐放性防錆微粒子Ｅを製造した。
【００４６】
〔徐放性防錆微粒子Ｆの製造〕
酸化マグネシウムに変えて、バナジン酸カルシウム（新興化学工業社製）を用いた以外は、徐放性防錆微粒子Ａと同様にして、徐放性防錆微粒子Ｆを製造した。
【００４７】
実験Ｎｏ．１（防錆成分の溶出速度）
上記各徐放性防錆微粒子Ａ〜Ｆを、４０℃、ｐＨ１０に調整したＮａＯＨ水溶液中に２％となるように添加して、攪拌し、２４時間目から１２０時間目まで２４時間ごとに水溶液中の溶出イオン量をＩＣＰ発光分析法で定量分析し、微粒子からの防錆成分の溶出速度を測定した。結果を表２に示した。
【００４８】
【表２】
0005080922.tif 000003
【００４９】
実験Ｎｏ．２（溶出速度の影響）
金属板として、板厚が０．８ｍｍ、めっき付着量が片面４５ｇ／ｍ2ずつの溶融亜鉛めっき鋼板を用いた。このめっき鋼板の表裏面に、非クロメート系下地処理剤である日本パーカライジング社製の「ＣＴＥ２２０」を、付着量が１００ｍｇ／ｍ2となるように塗装した。焼き付け条件は、到達板温１００℃、加熱時間１２秒、焼き付け時風速５ｍ／秒とした。
【００５０】
ベース樹脂（「バイロン（登録商標）３００」：東洋紡績社製の有機溶剤可溶型ポリエステル樹脂：Ｔｇ７℃：分子量（Ｍｎ）２３×１０3）５７部、架橋剤として、メラミン樹脂（「サイメル（登録商標）３２５」：サイテック社製）２５部と、エポキシ樹脂（「ｊＥＲ（登録商標）１００１」（ジャパンエポキシレジン社製）３部、体質顔料として、二酸化チタン（「ＪＲ−６０３」：テイカ社製：平均粒子径０．２８μｍ）１４．５部と、シリカ系クレー（「クレー１号」：丸尾カルシウム社製）０．５部をよく混合した。この混合物の固形分１００部に対して、表３，４に示した徐放性防錆微粒子を２０部配合して、下塗り塗膜用樹脂組成物を調製した。
【００５１】
上記下地処理後の金属板の片面に、この下塗り塗膜用樹脂組成物を、乾燥後の厚みが１０μｍとなるようにバーコート塗装を行った。焼き付け条件は、到達板温２１０℃、乾燥時間５０秒、焼き付け時風速５ｍ／秒とした。
【００５２】
ポリエステル・メラミン系塗料（「ＦＬＣ５０００」：日本ファインコーティングス社製）１００部（固形分）に対し、二酸化チタン（「ＪＲ−６０３」：テイカ社製：平均粒子径０．２８μｍ）１５部、シリカ系クレー（「クレー１号」：丸尾カルシウム社製）５０部と、表３，４に示した徐放性防錆微粒子を２０部添加して、上塗り塗膜用樹脂組成物を調製した。
【００５３】
下塗り塗膜形成後の板の両面に、この上塗り塗膜用樹脂組成物を、乾燥後の厚みが１７μｍとなるようにバーコート塗装を行った。焼き付け条件は、到達板温２１０℃、乾燥時間５０秒、焼き付け時風速：５ｍ／秒とした。下塗り塗膜と上塗り塗膜が形成された面の評価結果を表３に示した。
【００５４】
なお、下塗り塗膜を形成せずに、下地処理後の金属板の両面に上塗り塗膜用樹脂組成物を塗布した樹脂塗装金属板も上記と同様に製造した。評価結果を表４に示した。
【００５５】
【表３】
0005080922.tif 000004
【００５６】
【表４】
0005080922.tif 000005
【００５７】
実験Ｎｏ．３（徐放性防錆微粒子の平均粒子径の影響）
徐放性防錆微粒子Ａを作る際に、中空多孔質シリカ微粒子の平均粒子径を変えることにより、平均粒子径が０．５〜２０μｍの徐放性防錆微粒子を製造した。それぞれの徐放性防錆微粒子を、実験Ｎｏ．２と同様に、２０部ずつ下塗り塗膜用樹脂組成物と上塗り塗膜用樹脂組成物に配合し、下塗り塗膜と上塗り塗膜が形成された樹脂塗装金属板を製造した。評価結果を表５に示した。なお、比較例３は、徐放性防錆微粒子を２０部使用するのに変えて、中空多孔質シリカ微粒子と複合化されていない酸化マグネシウム（「スターマグＬ−１０」：神島化学工業社製）を１０部用いた例である。
【００５８】
【表５】
0005080922.tif 000006
【００５９】
実験Ｎｏ．４（徐放性防錆微粒子の添加量の影響）
徐放性防錆微粒子Ａの添加量を表６，７に示したように変更した以外は実験Ｎｏ．２と同様にして、下塗り塗膜と上塗り塗膜が形成された樹脂塗装金属板（表６）と、上塗り塗膜のみが形成された樹脂塗装金属板（表７）を製造した。評価結果を表６，７に示した。
【００６０】
【表６】
0005080922.tif 000007
【００６１】
【表７】
0005080922.tif 000008
【００６２】
実験Ｎｏ．５（徐放性防錆微粒子の種類の影響）
徐放性防錆微粒子の種類を表８，９に示したように変更した以外は実験Ｎｏ．２と同様にして、下塗り塗膜と上塗り塗膜が形成された樹脂塗装金属板（表８）と、上塗り塗膜のみが形成された樹脂塗装金属板（表９）を製造した。評価結果を表８，９に示した。
【００６３】
【表８】
0005080922.tif 000009
【００６４】
【表９】
0005080922.tif 000010
【００６５】
実験Ｎｏ．６（徐放性防錆微粒子の種類の影響）
徐放性防錆微粒子の種類を表１０，１１に示したように変更した以外は実験Ｎｏ．２と同様にして、下塗り塗膜と上塗り塗膜が形成された樹脂塗装金属板（表１０）と、上塗り塗膜のみが形成された樹脂塗装金属板（表１１）を製造した。評価結果を表１０，１１に示した。
【００６６】
【表１０】
0005080922.tif 000011
【００６７】
【表１１】
0005080922.tif 000012
【００６８】
実験Ｎｏ．７（非徐放性防錆顔料の影響）
実験Ｎｏ．２で調製した下塗り塗膜用樹脂組成物の１００部に対し、さらに防錆顔料として、表１２に示した量の酸化マグネシウム（「スターマグＬ−１０」：神島化学工業社製）を追加添加した以外は実験Ｎｏ．２と同様にして、下塗り塗膜と上塗り塗膜が形成された樹脂塗装金属板を製造した。従って、表１２の溶出速度の測定の際の溶出イオン量には、追加添加した酸化マグネシウムの溶出分も加わっていることになる。評価結果を表１２に示した。
【００６９】
【表１２】
0005080922.tif 000013
【図面の簡単な説明】
【００７０】
【図１】人工雨水滴下試験の測定方法の説明図である。
【図１】
0005080922.tif 000014